(57)【特許請求の範囲】
【請求項１】
転相組成物であって、
コポリ（２，２−ジメチルプロパン−１，３−ジオール−デカノエート）−コポリ（ノニレン−デカノエート）と、
ジ−アクリレートモノマーと、
を含み、
前記コポリ（２，２−ジメチルプロパン−１，３−ジオール−デカノエート）−コポリ（ノニレン−デカノエート）は、前記ジ−アクリレートモノマーの中で溶解され、
当該組成物は、１０℃〜４０℃の温度範囲でゲル状態である、転相組成物。
【請求項２】
前記コポリ（２，２−ジメチルプロパン−１，３−ジオール−デカノエート）−コポリ（ノニレン−デカノエート）が、３重量％〜２０重量％の量で存在する、請求項１に記載の組成物。
【請求項３】
前記ジ−アクリレートモノマーが、８０重量％〜９７重量％の量で存在する、請求項１又は２に記載の組成物。
【請求項４】
前記組成物が、光開始剤、安定化剤または着色剤のうち少なくとも１つをさらに含む、請求項１〜３のいずれか１項に記載の組成物。
【請求項５】
前記組成物の粘度が、８０℃での粘度５ｃｐｓ〜３０ｃｐｓから、３０℃の温度での粘度１０4ｃｐｓ〜１０6ｃｐｓまで変化する、請求項１〜４のいずれか１項に記載の組成物。
【請求項６】
前記粘度変化が可逆的である、請求項５に記載の組成物。
【発明の詳細な説明】
【技術分野】
【０００１】
本開示は、基板の上に画像を印刷するための、または基板の上の画像を保護するための転相組成物に関し、さらに、このような成分を製造し、使用する方法に関する。
【背景技術】
【０００２】
転相組成物（例えば、インクおよびオーバーコート）は、広範囲の材料の上に堅牢性の高い印刷を可能にするように開発されてきた。この材料としては、非多孔性基板、例えば、光沢のある紙、プラスチック、アルミニウム箔など、紙に由来する基板が挙げられる。これらの材料の上に堅牢性の高い印刷またはコーティングを行うことは、冷却すると印刷組成物が転相し、この組成物が低粘度から高粘度に変化することによって達成される。
【０００３】
既知の転相組成物の主成分は、アミド−ユニリンゲル化剤である。アミド−ユニリンゲル化剤は、高濃度の不純物を含み、粘度が高い原材料から製造され、このことが精製を困難にしている。原材料を精製し、ゲル化剤を製造したら、ゲル化剤を、着色剤などのような他の添加剤とともにアクリレートモノマーとブレンドし、最終的な転相組成物を作成する。困難な精製工程を含むこの多段階プロセスは、ゲル化剤の製造コストに大きく上乗せされ、顧客にとって転相組成物がもっと高価なものとなる。
【０００４】
したがって、転相組成物の製造プロセスを単純化する新しい機構または化学が望まれるだろう。
【発明の概要】
【０００５】
本開示は、いくつかの実施形態では、結晶性ポリエステルと、少なくとも１つのモノマーとを含む転相組成物を提供することによって、これらの種々の要求および問題に対処するものである。適切な結晶性ポリエステルの例としては、脂肪族結晶性ポリエステルおよびポリラクトンが挙げられる。転相組成物の実施形態は、印刷部品において吐出するのに適した粘度を有し、さらに、光開始剤をポリエステルに加えると架橋可能にすることが可能な、実現可能なインクを提供する。さらに、実施形態は、着色剤と、他の添加剤とを含んでいてもよい。
【０００６】
既知の転相組成物で用いられる従来のゲル化剤と比較して、転相組成物の実施形態は、熱的および色素的に安定な材料からなり、拡張可能であり、消費者にとって低コストであるような、現行の種類のアミド−ユニリン−ゲルインクを用いて現時点で達成される官能性を達成する単純な様式を与える。
【発明を実施するための形態】
【０００７】
本明細書には、転相組成物（例えば、インクまたはオーバーコート）が開示されている。転相組成物の実施形態は、結晶性ポリエステルとモノマーとを含み、結晶性ポリエステルがモノマーに溶解している。転相組成物は、直接的な１工程で製造されてもよく、そのため、ゲル化剤を別個に製造する必要性も、ゲル化剤を別個に精製する必要性もない。転相組成物は、さらに、インクおよびオーバーコートを作成するために、光開始剤、安定化剤、着色剤などを含んでいてもよい。
【０００８】
本明細書で使用される場合、用語「粘度」は、複素粘度を指し、複素粘度は、サンプルに一定の剪断歪みを与えるか、または振れ幅の小さな正弦振動的変形を加えることが可能な機械的なレオメーターによって与えられる、典型的な測定値である。この種類の装置では、操作者によってモーターに剪断歪みが加えられ、トランスデューサーによってサンプルの変形（トルク）が測定される。または、剪断応力を加え、得られる歪みを測定する制御式応力装置を用いてもよい。このようなレオメーターは、例えば、細管粘度計のような過渡測定値ではなく、種々のプレート回転頻度ωで粘度を周期的に測定する。往復式プレートレオメーターは、同相および相外の両方で応力または変位に対する流体の応答を測定することができる。複素粘度η＊は、η＊＝η’−ｉη”で定義され；式中、η’＝Ｇ”／ωであり、η”＝Ｇ’／ωであり、ｉは√−１である。または、例えば、細管粘度または剪断粘度の過渡測定値のみを測定することが可能な粘度計を用いてもよい。
【０００９】
本明細書で使用される場合、用語「転相」は、組成物のゲル点よりも低い温度（例えば、組成物が吐出される温度よりも低い温度）では固体状のゲルを形成する組成物を指す。例えば、実施形態は、室温で、固体状態の相において、約１０３〜約１０７ｃｐｓ、例えば、約１０３．５〜約１０６．５ｃｐｓの粘度範囲にある。これらの粘度は、剪断速度１ｓ−１で、円錐形および平板を用いる技術によって得られる。ゲル相は、典型的には、固体状態の相と、液相とが同時に存在しており、固体状態の相は、液相全体にわたって三次元網目構造を形成しており、液相が巨視的なレベルで流出するのを防いでいる。
【００１０】
転相組成物の実施形態は、温度をこれらの実施形態のゲル点よりも高い温度、または低い温度に変動させると、ゲル状態と液体状態の間の熱可逆的な転移を示す。この温度は、一般的にゾル−ゲル温度と呼ばれる。ゲルは、結晶性ポリエステル分子の間の物理的な非共有結合性相互作用（例えば、水素結合、芳香族相互作用、イオン結合、配位結合、ロンドン分散相互作用など）によって生成するため、このゲル再形成サイクルは、何回も繰り返すことができる。
【００１１】
いくつかの実施形態の転相組成物がゲル状態にある温度範囲は、例えば、約１５℃〜約４０℃、例えば、約１０℃〜約３５℃、例えば、約１５℃〜約３０℃である。例えば、この組成物は、約４０℃の温度で粘度が約１０４ｃｐｓである。ゲルは、約４０℃〜約９０℃、例えば、約４０℃〜約８５℃、例えば、約４０〜約６０℃の温度で液化する。吐出温度で液体状態からゲル状態へと転移する場合、組成物の粘度は、顕著に上昇する。粘度上昇は、３桁の粘度上昇である。
【００１２】
いくつかの実施形態の転相組成物は、基板に直接吐出されてもよく、転相組成物がオーバーコートである場合、転相組成物を、接触または非接触による平滑化によって平滑化してもよく、例えば、２００８年１月３１日に出願したＫｏｖａｃｓらに対する米国特許出願第１２／０２３，９７９号に開示されるように平滑化してもよい。
【００１３】
いくつかの実施形態の転相組成物は、結晶性ポリエステルを含む。本明細書で使用される場合、用語「ポリエステル」は、二塩基酸とアルコールとの反応によって製造される種々の合成ポリマーのうち任意のものを指す。用語「結晶性」は、三次元空間すべてに広がる規則的な繰り返しパターンになるように整列した構成原子、分子またはイオンを含む化合物を指す。結晶性化合物は、示差走査熱量測定法（「ＤＳＣ」）を用いて測定した場合、熱吸収量が段階的に変動するのではなく、明確な１本の吸熱ピークを示す場合がある。
【００１４】
適切な結晶性ポリエステルとしては、脂肪族結晶性ポリエステル、ポリラクトンなどが挙げられる。用語「脂肪族」は、芳香族環を含まず、構成炭素原子が直鎖に配列することを特徴とする炭化水素を指す。脂肪族炭化水素としては、例えば、アルカン（例えば、パラフィン炭化水素）、アルケンまたはアルカジエン（例えば、エチレンのようなオレフィン）、アルキン（例えば、アセチレン）が挙げられる。適切な脂肪族結晶性ポリエステルの例としては、例えば、コポリ（２，２−ジメチルプロパン−１，３−ジオール−デカノエート）−コポリ（ノニレン−デカノエート）が挙げられ、以下のモノマー成分を含む。
【００１５】
いくつかの実施形態では、ポリエステル樹脂は、任意要素の触媒が存在する状態で、ジオールと二酸とを反応させることによって作られてもよい。結晶性ポリエステルを作成する場合、適切な有機ジオールとしては、炭素原子が約２〜約３６個の脂肪族ジオール、例えば、１，２−エタンジオール、１，３−プロパンジオール、１，４−ブタンジオール、１，５−ペンタンジオール、２，２−ジメチルプロパン−１，３−ジオール、１，６−ヘキサンジオール、１，７−ヘプタンジオール、１，８−オクタンジオール、１，９−ノナンジオール、１，１０−デカンジオール、１，１２−ドデカンジオールなどが挙げられ、これらの構造異性体を含む。脂肪族ジオールは、例えば、約４０〜約６０モル％、いくつかの実施形態では、約４２〜約５５モル％、いくつかの実施形態では、約４５〜約５３モル％の量で選択されてもよく、第２のジオールは、樹脂の約０〜約１０モル％、いくつかの実施形態では、約１〜約４モル％の量で選択されてもよい。
【００１６】
結晶性樹脂を調製するために選択された有機二酸またはジエステル（ビニル二酸またはビニルジエステルを含む）の例としては、シュウ酸、コハク酸、グルタル酸、アジピン酸、スベリン酸、アゼライン酸、セバシン酸、フマル酸、フマル酸ジメチル、イタコン酸ジメチル、ｃｉｓ，１，４−ジアセトキシ−２−ブテン、フマル酸ジエチル、マレイン酸ジエチル、マロン酸、メサコン酸、これらのジエステルまたは無水物が挙げられる。有機二酸は、例えば、いくつかの実施形態では、約４０〜約６０モル％、いくつかの実施形態では、約４２〜約５２モル％、いくつかの実施形態では、約４５〜約５０モル％の量で選択されてもよく、第２の二酸は、樹脂の約０〜約１０モル％の量で選択することができる。
【００１７】
結晶性樹脂の例としては、ポリエステル、ポリアミド、ポリイミド、ポリオレフィン、ポリエチレン、ポリブチレン、ポリイソブチレート、エチレン−プロピレンコポリマー、エチレン−酢酸ビニルコポリマー、ポリプロピレン、これらの混合物などが挙げられる。特定の結晶性樹脂は、ポリエステルに由来するものであってもよく、例えば、ポリ（エチレン−アジペート）、ポリ（プロピレン−アジペート）、ポリ（ブチレン−アジペート）、ポリ（ペンチレン−アジペート）、ポリ（ヘキシレン−アジペート）、ポリ（オクチレン−アジペート）、ポリ（エチレン−スクシネート）、ポリ（プロピレン−スクシネート）、ポリ（ブチレン−スクシネート）、ポリ（ペンチレン−スクシネート）、ポリ（ヘキシレン−スクシネート）、ポリ（オクチレン−スクシネート）、ポリ（エチレン−セバケート）、ポリ（プロピレン−セバケート）、ポリ（ブチレン−セバケート）、ポリ（ペンチレン−セバケート）、ポリ（ヘキシレン−セバケート）、ポリ（オクチレン−セバケート）、ポリ（デシレン−セバケート）、ポリ（デシレン−デカノエート）、ポリ（エチレン−デカノエート）、ポリ（エチレンドデカノエート）、ポリ（ノニレン−セバケート）、ポリ（ノニレン−デカノエート）、コポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）、コポリ（２，２−ジメチルプロパン−１，３−ジオール−デカノエート）−コポリ（ノニレン−デカノエート）、ポリ（オクチレン−アジペート）であってもよい。ポリアミドの例としては、ポリ（エチレン−アジポアミド）、ポリ（プロピレン−アジポアミド）、ポリ（ブチレン−アジポアミド）、ポリ（ペンチレン−アジポアミド）、ポリ（ヘキシレン−アジポアミド）、ポリ（オクチレン−アジポアミド）、ポリ（エチレン−スクシンイミド）、ポリ（プロピレン−セバカミド）が挙げられる。ポリイミドの例としては、ポリ（エチレン−アジピミド）、ポリ（プロピレン−アジピミド）、ポリ（ブチレン−アジピミド）、ポリ（ペンチレン−アジピミド）、ポリ（ヘキシレン−アジピミド）、ポリ（オクチレン−アジピミド）、ポリ（エチレン−スクシンイミド）、ポリ（プロピレン−スクシンイミド）、ポリ（ブチレン−スクシンイミド）が挙げられる。
【００１８】
結晶性ポリエステルに適切な重縮合触媒の例としては、チタン酸テトラアルキル、ジアルキルスズオキシド（例えば、ジブチルスズオキシド）、テトラアルキルスズ（例えば、ジブチルスズジラウレート）、ジアルキルスズオキシド水酸化物（例えば、ブチルスズオキシド水酸化物）、アルミニウムアルコキシド、アルキル亜鉛、ジアルキル亜鉛、酸化亜鉛、酸化第一スズ、またはこれらの混合物が挙げられ、触媒は、ポリエステル樹脂を作成するために用いられる出発物質の二酸またはジエステルを基準として、例えば、約０．０１モル％〜約５モル％の量で選択される。
【００１９】
用語「ポリラクトン」は、以下に示されるように、環状ラクトンモノマーの酵素による重合によって製造される直鎖ポリエステルを指す。
【化１】
0005795730.tif 000002
ポリラクトンは、環状エステルまたは非環状エステルを酵素によって重合することによって作成される。いくつかの実施形態では、反応溶液は、エステルモノマーを含む。エステルモノマーは、環状エステルモノマーであってもよい。任意の適切な環状エステルモノマー（例えば、炭素原子が５〜１６個、例えば、６〜１５個、７〜１２個、または８〜１０個の環状エステル）を酵素による重合で用いてもよい。環状エステルモノマーは、ラクトン、ラクチド、マクロライド、環状カーボネート、環状ホスフェート、環状デプシペプチドまたはオキシランであってもよい。適切な環状エステルモノマーの具体例としては、ラクトン（例えば、オキサシクロヘプタデカ−１０−エン−２−オン（ＡＭＢＲＥＴＴＯＬＩＤＥとしてＰｅｎｔａ  Ｍａｎｕｆａｃｔｕｒｉｎｇ  Ｃｏ．から入手可能）、ω−ペンタデカラクトン（ＥＸＡＬＴＯＬＩＤＥとしてＰｅｎｔａ  Ｍａｎｕｆａｃｔｕｒｉｎｇ  Ｃｏ．から入手可能）、ペンタデカラクトン、１１／１２−ペンタデセン−１５−オリド（ペンタデセンラクトンとしても知られる）、ヘキサデセンラクトンおよびカプロラクトンが挙げられる。他の適切なエステルモノマーとしては、β−プロピオラクトン、β−ブチロラクトン、プロピルマロラクトネート、２−メチレン−４−オキサ−１２−ドデカノリド、ポリ（ブタジエン−ｂ−ペンタデカラクトン、ポリ（ブタジエン−ｂ−ε−ＣＬ）、ε−カプロラクトン、（Ｒ）体および（Ｓ）体の３−メチル−４−オキサ−６−ヘキサノリド、１，３−ジオキサン−２−オン、１，４−ジオキサン−２−オン、３（Ｓ）−イソプロピルモルホリン−２，５−ジオン、モルホリン−２，５−ジオン誘導体、トリメチレンカーボネート、１−メチルトリメチレンカーボネート、８−オクタノリド、δ−デカラクトン、１２−ドデカノリド、α−メチレンマクロライド、α−メチレン−δ−バレロラクトンが挙げられる。
【００２０】
いくつかの実施形態では、適切なポリラクトンとしては、例えば、ポリ（ペンタデカラクトン）、ポリ（ペンタデセンラクトン）、ポリ（ヘキサデセンラクトン）、ポリ（ヘキサデセン−７−オリド）、ポリカプロラクトン、ポリドデカラクトン、ポリ（ペンタデカラクトン）コ−ペンタデセンラクトン、ポリ（ペンタデカラクトン）コ−ヘキサデセンラクトン、これらの組み合わせなどが挙げられる。
【００２１】
結晶性樹脂は、多くの供給源から入手可能であるが、種々の融点を有していてもよく、例えば、約３０℃〜約１２０℃、例えば、約５０℃〜約９０℃の融点を有していてもよい。結晶性樹脂は、例えば、数平均分子量（Ｍｎ）が、ゲル透過クロマトグラフィー（ＧＰＣ）で測定する場合、例えば、約１，０００〜約５０，０００、好ましくは、約２，０００〜約２５，０００であってもよい。樹脂の重量平均分子量（Ｍｗ）は、例えば、ポリスチレン標準によってＧＰＣで測定する場合、約２，０００〜約１００，０００、好ましくは、約３，０００〜約８０，０００であってもよい。結晶性樹脂の分子量分布（Ｍｗ／Ｍｎ）は、例えば、約２〜約６、より特定的には、約２〜約４である。
【００２２】
インクは、１つ以上のコモノマーを含む。いくつかの実施形態では、コモノマーは、放射線硬化性モノマーであってもよく、放射線硬化性モノマーでなくてもよい。
【００２３】
組成物の少なくとも１つの硬化性モノマーの例としては、プロポキシル化ネオペンチルグリコールジアクリレート（例えば、Ｓａｒｔｏｍｅｒ製のＳＲ−９００３）、ジエチレングリコールジアクリレート、トリエチレングリコールジアクリレート、ヘキサンジオールジアクリレート、ジプロピレングリコールジアクリレート、トリプロピレングリコールジアクリレート、アルコキシル化ネオペンチルグリコールジアクリレート、イソデシルアクリレート、トリデシルアクリレート、イソボルニルアクリレート、イソボルニル（メタ）アクリレート、プロポキシル化トリメチロールプロパントリアクリレート、エトキシル化トリメチロールプロパントリアクリレート、ジ−トリメチロールプロパンテトラアクリレート、ジペンタエリスリトールペンタアクリレート、エトキシル化ペンタエリスリトールテトラアクリレート、プロポキシル化グリセロールトリアクリレート、イソボルニルメタクリレート、ラウリルアクリレート、ラウリルメタクリレート、ネオペンチルグリコールプロポキシレートメチルエーテルモノアクリレート、イソデシルメタクリレート、カプロラクトンアクリレート、２−フェノキシエチルアクリレート、イソオクチルアクリレート、イソオクチルメタクリレート、これらの混合物などが挙げられる。比較的非極性のモノマーとして、イソデシル（メタ）アクリレート、カプロラクトンアクリレート、２−フェノキシエチルアクリレート、イソオクチル（メタ）アクリレート、ブチルアクリレートが挙げられる。それに加え、多官能アクリレートモノマー／オリゴマーを、反応性希釈剤としてだけではなく、硬化した画像の架橋密度を高めることが可能な材料として用いてもよく、それによって、硬化した画像の靱性を高めることができる。
【００２４】
用語「硬化性モノマー」は、硬化性オリゴマーを包含することも意図しており、これもインク組成物で用いてもよい。組成物で用いてもよい、適切な放射線硬化性オリゴマーの例は、低い粘度を有し、例えば、約５０ｃｐｓ〜約１０，０００ｃｐｓ、例えば、約７５ｃｐｓ〜約７，５００ｃｐｓ、または約１００ｃｐｓ〜約５，０００ｃｐｓの粘度を有する。このようなオリゴマーの例としては、ＣＮ５４９、ＣＮ１３１、ＣＮ１３１Ｂ、ＣＮ２２８５、ＣＮ  ３１００、ＣＮ３１０５、ＣＮ１３２、ＣＮ１３３、ＣＮ  １３２（Ｓａｒｔｏｍｅｒ  Ｃｏｍｐａｎｙ，Ｉｎｃ．（エクセター、ＰＡ）から入手可能）、Ｅｂｅｃｒｙｌ  １４０、Ｅｂｅｃｒｙｌ  １１４０、Ｅｂｅｃｒｙｌ  ４０、Ｅｂｅｃｒｙｌ  ３２００、Ｅｂｅｃｒｙｌ  ３２０１、Ｅｂｅｃｒｙｌ  ３２１２（Ｃｙｔｅｃ  Ｉｎｄｕｓｔｒｉｅｓ  Ｉｎｃ（スミュルナ、ＧＡ）から入手可能）、ＰＨＯＴＯＭＥＲ  ３６６０、ＰＨＯＴＯＭＥＲ  ５００６Ｆ、ＰＨＯＴＯＭＥＲ  ５４２９、ＰＨＯＴＯＭＥＲ  ５４２９Ｆ（Ｃｏｇｎｉｓ  Ｃｏｒｐｏｒａｔｉｏｎ（シンシナティ、ＯＨ）から入手可能）、ＬＡＲＯＭＥＲ  ＰＯ  ３３Ｆ、ＬＡＲＯＭＥＲ  ＰＯ  ４３Ｆ、ＬＡＲＯＭＥＲ  ＰＯ  ９４Ｆ、ＬＡＲＯＭＥＲ  ＵＯ  ３５Ｄ、ＬＡＲＯＭＥＲ  ＰＡ  ９０３９Ｖ、ＬＡＲＯＭＥＲ  ＰＯ  ９０２６Ｖ、ＬＡＲＯＭＥＲ  ８９９６、ＬＡＲＯＭＥＲ  ８７６５、ＬＡＲＯＭＥＲ  ８９８６（ＢＡＳＦ  Ｃｏｒｐｏｒａｔｉｏｎ（フローラムパーク、ＮＪ）から入手可能）などが挙げられる。また、多官能アクリレートおよび多官能メタクリレートとして、ペンタエリスリトールテトラ（メタ）アクリレート、１，２  エチレングリコールジ（メタ）アクリレート、１，６  ヘキサンジオールジ（メタ）アクリレート、１，１２−ドデカノールジ（メタ）アクリレート、トリス（２−ヒドロキシエチル）イソシアヌレートトリアクリレート、プロポキシル化ネオペンチルグリコールジアクリレート、ヘキサンジオールジアクリレート、トリプロピレングリコールジアクリレート、ジプロピレングリコールジアクリレート、アミン修飾されたポリエーテルアクリレート（ＰＯ  ８３Ｆ、ＬＲ  ８８６９、および／またはＬＲ  ８８８９として入手可能（すべてＢＡＳＦ  Ｃｏｒｐｏｒａｔｉｏｎから入手可能））、トリメチロールプロパントリアクリレート、グリセロールプロポキシレートトリアクリレート、ジペンタエリスリトールペンタ−／ヘキサ−アクリレート、エトキシル化ペンタエリスリトールテトラアクリレート（Ｓａｒｔｏｍｅｒ  Ｃｏ．Ｉｎｃ．からＳＲ  ４９４として入手可能）などが挙げられる。
【００２５】
いくつかの実施形態では、コモノマーは、短鎖アルキルグリコールジアクリレートまたはエーテルジアクリレート（例えば、プロポキシル化ネオペンチルグリコールジアクリレート）から選択されてもよく、非蛍光コモノマーは、短鎖アルキルエステル置換基を有するアクリレート（例えば、カプロラクトンアクリレート）、市販の製品ＣＤ５３６、ＣＤ  ２７７７、ＣＤ５８５、ＣＤ５８６（Ｓａｒｔｏｍｅｒ  Ｃｏ．Ｉｎｃ．から入手可能）から選択されてもよい。
【００２６】
いくつかの実施形態の転相インク組成物は、１つ以上のモノマーを、インク媒剤の合計重量に対し、約１０重量％〜約８０重量％、例えば、約２０重量％〜約７０重量％、または約３０重量％〜約６０重量％の範囲の量で含んでいてもよい。
【００２７】
光開始剤。実施形態は、少なくとも１つの光開始剤を含んでいてもよい。用語「光開始剤」は、硬化（例えば、ＵＶ硬化）を開始させる添加剤を指す。放射線（例えば、ＵＶ放射線）を吸収し、配合物の硬化性成分の硬化を開始させる任意の光開始剤を用いてもよいが、硬化したときに、光開始剤が実質的に黄変を生じさせないことが望ましい。
【００２８】
アクリレートを含む組成物とともに用いるのに適した遊離ラジカル光開始剤の例としては、ベンゾフェノン、ベンゾインエーテル、ベンジルケタール、α−ヒドロキシアルキルフェノン、アシルホスフィン光開始剤、例えば、ＩＲＧＡＣＵＲＥおよびＤＡＲＯＣＵＲの商品名でＣｉｂａから販売されているものが挙げられる。適切な光開始剤の特定の例としては、２，４，６−トリメチルベンゾイルジフェニルホスフィンオキシド（ＢＡＳＦ  ＬＵＣＩＲＩＮ  ＴＰＯとして入手可能）；２，４，６−トリメチルベンゾイルエトキシフェニルホスフィンオキシド（ＢＡＳＦ  ＬＵＣＩＲＩＮ  ＴＰＯ−Ｌとして入手可能）；ビス（２，４，６−トリメチルベンゾイル）−フェニル−ホスフィンオキシド（Ｃｉｂａ  ＩＲＧＡＣＵＲＥ  ８１９として入手可能）および他のアシルホスフィン；２−メチル−１−（４−メチルチオ）フェニル−２−（４−モルホリニル）−１−プロパノン（Ｃｉｂａ  ＩＲＧＡＣＵＲＥ  ９０７として入手可能）および１−（４−（２−ヒドロキシエトキシ）フェニル）−２−ヒドロキシ−２−メチルプロパン−１−オン（Ｃｉｂａ  ＩＲＧＡＣＵＲＥ  ２９５９として入手可能）；２−ヒドロキシ−１−（４−（４−（２−ヒドロキシ−２−メチルプロピオニル）−ベンジル）−フェニル）−２−メチルプロパン−１−オン（Ｃｉｂａ  ＩＲＧＡＣＵＲＥ  １２７として入手可能）；チタノセン；イソプロピルチオキサントン（ＩＴＸ）；１−ヒドロキシ−シクロヘキシルフェニルケトン；ベンゾフェノン；２，４，６−トリメチルベンゾフェノン；４−メチルベンゾフェノン；ジフェニル−（２，４，６−トリメチルベンゾイル）ホスフィンオキシド；２，４，６−トリメチルベンゾイルフェニルホスフィン酸エチルエステル；オリゴ（２−ヒドロキシ−２−メチル−１−（４−（１−メチルビニル）フェニル）プロパノン）；２−ヒドロキシ−２−メチル−１−フェニル−１−プロパノン；ベンジル−ジメチルケタール；およびこれらの混合物が挙げられる。
【００２９】
アミン共力剤、つまり、水素原子を光開始剤に与え、それによって、重合を開始させるラジカル種を生成する補助開始剤（アミン共力剤は、配合物中に溶解している酸素を消費することができ、酸素は遊離ラジカル重合を阻害するため、酸素の消費によって重合速度が上がる）、例えば、エチル−４−ジメチルアミノベンゾエート、２−エチルヘキシル−４−ジメチルアミノベンゾエートも含まれていてもよい。このリストは、排他的なものではなく、望ましい波長の放射線（例えば、ＵＶ光）にさらされると遊離ラジカル反応が開始するが、照射後に着色しないような任意の既知の光開始剤を、制限なく使用することができる。
【００３０】
転相組成物中に含まれる光開始剤の合計量は、いくつかの実施形態では、例えば、重ね塗りワニス組成物の約０重量％〜約１５重量％、例えば、約０．５〜約１０重量％であってもよい。
【００３１】
いくつかの実施形態の転相組成物は、典型的には、ゲル化特性を利用するために、吐出したら組成物のゲル点より低い温度まで冷却する。冷却したら、次いで、転相組成物を硬化させるために、転相組成物を硬化エネルギーにさらしてもよい。適切な硬化エネルギー源（例えば、紫外線、電子線エネルギーなど）にさらされると、光開始剤は、そのエネルギーを吸収し、ゲル状組成物を硬化組成物へと変換する反応が進む。組成物の粘度は、適切な硬化エネルギー源にさらされるとさらに上昇し、その結果、硬化して固体になる。硬化した組成物の粘度は、通常は測定することができない。
【００３２】
光開始剤が存在しない状態で、転相組成物は、電子線放射にさらされた結果、重合させることが可能な官能基を含んでいてもよい。このポリマーネットワークは、印刷した画像に、例えば、耐久性、熱安定性および光安定性、耐引っ掻き性および防汚性を付与する。したがって、硬化した組成物は、特に、硬化した組成物が割れおよび退色から守られ、画像が不変となり、汚れおよびビーディングを起こさずに重ね塗りすることができるため、熱および日光にさらされる基板に印刷するか、またはコーティングするのに十分に適している。
【００３３】
着色剤。いくつかの実施形態の転相組成物は、着色剤を含んでいてもよく、例えば、顔料、染料、顔料と染料の混合物、顔料混合物、染料混合物などを含んでいてもよい。顔料着色剤の媒体として、任意の適切な顔料を、着色剤がインク媒剤に分散可能であれば、制限なく用いてもよい。適切な顔料の例としては、限定されないが、ＰＡＬＩＯＧＥＮ  Ｖｉｏｌｅｔ  ５１００（ＢＡＳＦ）；ＰＡＬＩＯＧＥＮ  Ｖｉｏｌｅｔ  ５８９０（ＢＡＳＦ）；ＨＥＬＩＯＧＥＮ  Ｇｒｅｅｎ  Ｌ８７３０（ＢＡＳＦ）；ＬＩＴＨＯＬ  Ｓｃａｒｌｅｔ  Ｄ３７００（ＢＡＳＦ）；Ｓｕｎｆａｓｔ．ＲＴＭ．Ｂｌｕｅ  １５：４（Ｓｕｎ  Ｃｈｅｍｉｃａｌ  ２４９−０５９２）；ＨＯＳＴＡＰＥＲＭ  Ｂｌｕｅ  Ｂ２Ｇ−Ｄ（Ｃｌａｒｉａｎｔ）；Ｐｅｒｍａｎｅｎｔ  Ｒｅｄ  Ｐ−Ｆ７ＲＫ；ＨＯＳＴＡＰＥＲＭ  Ｖｉｏｌｅｔ  ＢＬ（Ｃｌａｒｉａｎｔ）；ＬＩＴＨＯＬ  Ｓｃａｒｌｅｔ  ４４４０（ＢＡＳＦ）；Ｂｏｎ  Ｒｅｄ  Ｃ（Ｄｏｍｉｎｉｏｎ  Ｃｏｌｏｒ  Ｃｏｍｐａｎｙ）；ＯＲＡＣＥＴ  Ｐｉｎｋ  ＲＦ（Ｃｉｂａ）；ＰＡＬＩＯＧＥＮ  Ｒｅｄ  ３８７１  Ｋ（ＢＡＳＦ）；Ｓｕｎｆａｓｔ．ＲＴＭ．Ｂｌｕｅ  １５：３（Ｓｕｎ  Ｃｈｅｍｉｃａｌ  ２４９−１２８４）；ＰＡＬＩＯＧＥＮ  Ｒｅｄ  ３３４０（ＢＡＳＦ）；Ｓｕｎｆａｓｔ．ＲＴＭ．Ｃａｒｂａｚｏｌｅ  Ｖｉｏｌｅｔ  ２３（Ｓｕｎ  Ｃｈｅｍｉｃａｌ  ２４６−１６７０）；ＬＩＴＨＯＬ  Ｆａｓｔ  Ｓｃａｒｌｅｔ  Ｌ４３００（ＢＡＳＦ）；Ｓｕｎｂｒｉｔｅ  Ｙｅｌｌｏｗ  １７（Ｓｕｎ  Ｃｈｅｍｉｃａｌ  ２７５−００２３）；ＨＥＬＩＯＧＥＮ  Ｂｌｕｅ  Ｌ６９００、Ｌ７０２０（ＢＡＳＦ）；Ｓｕｎｂｒｉｔｅ  Ｙｅｌｌｏｗ  ７４（Ｓｕｎ  Ｃｈｅｍｉｃａｌ  ２７２−０５５８）；Ｓｐｅｃｔｒａ  Ｐａｃ．ＲＴＭ．Ｃ  Ｏｒａｎｇｅ  １６（Ｓｕｎ  Ｃｈｅｍｉｃａｌ  ２７６−３０１６）；ＨＥＬＩＯＧＥＮ  Ｂｌｕｅ  Ｋ６９０２、Ｋ６９１０（ＢＡＳＦ）；Ｓｕｎｆａｓｔ．ＲＴＭ．Ｍａｇｅｎｔａ  １２２（Ｓｕｎ  Ｃｈｅｍｉｃａｌ  ２２８−００１３）；ＨＥＬＩＯＧＥＮ  Ｂｌｕｅ  Ｄ６８４０、Ｄ７０８０（ＢＡＳＦ）；Ｓｕｄａｎ  Ｂｌｕｅ  ＯＳ  （ＢＡＳＦ）；ＮＥＯＰＥＮ  Ｂｌｕｅ  ＦＦ４０１２  （ＢＡＳＦ）；ＰＶ  Ｆａｓｔ  Ｂｌｕｅ  Ｂ２ＧＯ１（Ｃｌａｒｉａｎｔ）；ＩＲＧＡＬＩＴＥ  Ｂｌｕｅ  ＢＣＡ（Ｃｉｂａ）；ＰＡＬＩＯＧＥＮ  Ｂｌｕｅ  ６４７０（ＢＡＳＦ）；Ｓｕｄａｎ  Ｏｒａｎｇｅ  Ｇ（Ａｌｄｒｉｃｈ）；Ｓｕｄａｎ  Ｏｒａｎｇｅ  ２２０（ＢＡＳＦ）；ＰＡＬＩＯＧＥＮ  Ｏｒａｎｇｅ  ３０４０（ＢＡＳＦ）；ＰＡＬＩＯＧＥＮ  Ｙｅｌｌｏｗ  １５２、１５６０（ＢＡＳＦ）；ＬＩＴＨＯＬ  Ｆａｓｔ  Ｙｅｌｌｏｗ  ０９９１  Ｋ（ＢＡＳＦ）；ＰＡＬＩＯＴＯＬ  Ｙｅｌｌｏｗ  １８４０（ＢＡＳＦ）；ＮＯＶＯＰＥＲＭ  Ｙｅｌｌｏｗ  ＦＧＬ（Ｃｌａｒｉａｎｔ）；Ｌｕｍｏｇｅｎ  Ｙｅｌｌｏｗ  Ｄ０７９０（ＢＡＳＦ）；Ｓｕｃｏ−Ｙｅｌｌｏｗ  Ｌ１２５０（ＢＡＳＦ）；Ｓｕｃｏ−Ｙｅｌｌｏｗ  Ｄ１３５５（ＢＡＳＦ）；Ｓｕｃｏ  Ｆａｓｔ  Ｙｅｌｌｏｗ  Ｄ１  ３５５、Ｄ１  ３５１（ＢＡＳＦ）；ＨＯＳＴＡＰＥＲＭ  Ｐｉｎｋ  Ｅ  ０２（Ｃｌａｒｉａｎｔ）；Ｈａｎｓａ  Ｂｒｉｌｌｉａ��ｔ  Ｙｅｌｌｏｗ  ５ＧＸ０３（Ｃｌａｒｉａｎｔ）；Ｐｅｒｍａｎｅｎｔ  Ｙｅｌｌｏｗ  ＧＲＬ  ０２（Ｃｌａｒｉａｎｔ）；Ｐｅｒｍａｎｅｎｔ  Ｒｕｂｉｎｅ  Ｌ６Ｂ  ０５（Ｃｌａｒｉａｎｔ）；ＦＡＮＡＬ  Ｐｉｎｋ  Ｄ４８３０（ＢＡＳＦ）；ＣＩＮＱＵＡＳＩＡ  Ｍａｇｅｎｔａ（ＤＵ  ＰＯＮＴ）；ＰＡＬＩＯＧＥＮ  Ｂｌａｃｋ  Ｌ００８４（ＢＡＳＦ）；Ｐｉｇｍｅｎｔ  Ｂｌａｃｋ  Ｋ８０１（ＢＡＳＦ）；カーボンブラック、例えば、ＲＥＧＡＬ．ＲＴＭ．３３０（Ｃａｂｏｔ）、Ｃａｒｂｏｎ  Ｂｌａｃｋ  ５２５０（Ｃｏｌｕｍｂｉａ  Ｃｈｅｍｉｃａｌ）、Ｃａｒｂｏｎ  Ｂｌａｃｋ  ５７５０（Ｃｏｌｕｍｂｉａ  Ｃｈｅｍｉｃａｌ）、これらの混合物などが挙げられる。
【００３４】
着色剤は、好ましくは、インク中に、例えば、インクの約０重量％〜約１５重量％、好ましくは、約０．５重量％〜約６重量％の量で含まれる。
【００３５】
上述の顔料に関し、特に制限はない。有機物であれ無機物であれ、印刷分野で一般的に用いられる任意の顔料を使用してもよい。顔料の例としては、カーボンブラック、カドミウムレッド、モリブデンレッド、クロムイエロー、カドミウムイエロー、チタンイエロー、酸化クロム、ビリジアン、チタンコバルトグリーン、ウルトラマリンブルー、プルシアンブルー、コバルトブルー、アゾ顔料、フタロシアニン顔料、キナクリドン顔料、イソインドリノン顔料、ジオキサジン顔料、スレン顔料、ペリレン顔料、ペリノン顔料、チオインジゴ顔料、キノフタロン顔料、金属錯体顔料などが挙げられる。これらは、個々に用いてもよく、２種類以上を組み合わせて用いてもよい。
【００３６】
上述の染料に関し、特に制限はない。染料の例としては、アゾ染料、ジアゾ染料、金属錯体塩染料、ナフトール染料、アントラキノン染料、インジゴ染料、カルボニウム染料、キノンイミン染料、シアニン染料、キノリン染料、ニトロ染料、ニトロソ染料、ベンゾキノン染料、ナフトキノン染料、キサンテン染料、フタロシアニン染料、金属フタロシアニン染料、他の油溶性染料が挙げられる。これらは、個々に用いてもよく、２種類以上を組み合わせて用いてもよい。また、これらを上に列挙した顔料と組み合わせて用いてもよい。
【００３７】
また、すべての実施形態で、着色剤が必要ではないことも理解されるであろう。例えば、インク組成物を、例えば、その下にある印刷した画像を保護するためのオーバーコート材料として使用してもよい。これらの組成物において、透明無色の組成物を得るために、着色剤を除いてもよい。
【００３８】
他の添加剤。いくつかの実施形態の転相組成物は、硬化性成分と、場合により、反応性希釈剤、着色剤、開始剤、酸化防止剤（例えば、米国特許第７，０８４，１８９号に開示されているもの）および任意の従来の任意要素の添加剤を含むさらなる材料との混合物であってもよい。このような従来の添加剤としては、例えば、消泡剤、すべり剤およびレべリング剤、顔料分散剤などが挙げられる。また、いくつかの実施形態の転相組成物は、所望な場合、さらなるモノマー材料またはポリマー材料を含んでいてもよい。
【００３９】
結晶性ポリエステルを、少なくとも１つのアクリレートモノマーを含む混合物に加えることと、ポリエステルがモノマーに溶解するまで、この混合物を加熱することとを含む、転相組成物を製造するための方法。いくつかの実施形態では混合物をポリエステルの融点よりも高い温度まで加熱し、撹拌することによって、結晶性ポリエステルをモノマー（例えば、ジ−アクリレートモノマー）に溶解する。転相組成物は、ポリエステルがアクリレートモノマーの中で結晶化するため、冷却するとゲル化して均一な混合物になる。結晶性ポリエステルおよびアクリレートモノマーは、例えば、本来は脂肪族であってもよく、したがって、転相挙動は、可逆的であってもよい。この方法のいくつかの実施形態は、１工程で行うことができ、つまり、成分が市販されているため、結晶性ポリエステルをアクリレートモノマーに溶解する前にゲル化剤材料を合成する必要はない。
【００４０】
この方法のいくつかの実施形態では、結晶性ポリエステルを、約３ｗｔ％〜約２０ｗｔ％、例えば、約５〜約１５、例えば、約８〜約１２の量で加える。アクリレートモノマーを、約８０〜約９７、例えば、約８５〜約９５、例えば、約８８〜約９２の量で加える。
【００４１】
転相組成物を製造する方法のいくつかの実施形態は、さらに、添加剤を組成物に混合することを含んでいてもよい。添加剤を、ポリエステルと同じ工程で加えてもよい。添加剤としては、例えば、希釈剤、着色剤、開始剤、酸化防止剤（例えば、米国特許第７，０８４，１８９号に開示されているもの）、および任意の他の従来の添加剤を挙げることができる。このような従来の添加剤としては、所望な場合、例えば、消泡剤、すべり剤およびレべリング剤、顔料分散剤、またはモノマー材料またはポリマー材料を挙げることができる。
【００４２】
転相組成物を製造する方法のいくつかの実施形態では、例えば、磁気撹拌を用い、媒体全体に均一に分布するように、着色剤を加えてもよい。
【００４３】
いくつかの実施形態では、基板の上に組成物を印刷する方法は、基板を与えることと、この基板に転相組成物を塗布することを含む。転相組成物を、例えば、約１４０〜約６０℃、例えば、約１２０〜約８０℃、例えば、約９０℃の温度で塗布してもよい。転相組成物は、上に開示したいくつかの実施形態の転相組成物を含んでいてもよく、転相組成物は、結晶性ポリエステルと、少なくとも１つのモノマーとを含む。基板に塗布したら、転相組成物は、液体からゲルに転相し、基板表面に固定される。転相は、可逆的であってもよい。さらに、基板の上に印刷する方法のいくつかの実施形態は、例えば、硬化工程を含んでいてもよく、この場合、転相組成物は硬化し、転相はもはや可逆的ではない。
【実施例】
【００４４】
実施例１
実施例１は、結晶性ポリエステルおよびジ−アクリレートモノマーから作られる転相組成物を記載している。０．１２ｇ（１０ｗｔ％）の結晶性ポリエステル（コポリ（２，２−ジメチルプロパン−１，３−ジオール−デカノエート）−コポリ（Ｋａｏ  Ｃｏｒｐｏｒａｔｉｏｎ製のノニレン−デカノエート）を、１．０８ｇのジ−アクリレートモノマー（Ｓａｒｔｏｍｅｒ製のＳＲ９００３）に加えた。次いで、ポリエステルがモノマーに溶解するまで、この混合物を約９０℃の温度まで加熱し、転相組成物の一実施形態を作成した。成分を、撹拌棒を用いてこの温度で１時間混合した。３０℃の温度まで冷却したら、組成物はゲルへと転相した。最初の加熱温度である９０℃まで再び加熱したら、組成物は低粘度の液体に戻った。液体として、実施例１の転相組成物をピペットで吸引し、金属表面に垂直に落とし、室温（２０℃）に維持すると、液滴は冷えるとすぐにゲル化し、金属表面に固定された。
【００５０】
種々の上に開示した特徴および機能、またはこれらの代替物、および他の特徴および機能、またはこれらの代替物を、望ましくは、多くの他の異なるシステムまたは用途と組み合わせてもよいことが理解されるであろう。また、種々の現時点で予測されないか、または予期されない代替物、改変、変形または改良は、後で当業者によってなされるであろうが、これらも以下の特許請求の範囲に包含されることが意図される。